СОЛНЕЧНЫЙ МОДУЛЬ И СОЭКСТРУЗИОННЫЙ ЭЛЕМЕНТ

1. Солнечный модуль (1) по меньшей мере с одним солнечным элементом (2), который размещен между передней крышкой (4) и задней крышкой (6), причем передняя крышка (4) обеспечивает возможность прохождения света к солнечному элементу (2), отличающийся тем, что имеет заднюю крышку (6), которая включает в себя по меньшей мере двухслойный, свободный от галогенов соэкструзионный элемент (6'), который имеет первый термопластический слой, обращенный к солнечному элементу (2), (8) и второй термопластический слой (10), обращенный в противоположную от солнечного элемента (2) сторону, причем первый термопластический слой (8) включает в себя первый наполнитель (18), обладающий отражательной способностью, которая является более высокой, чем отражательная способность термопласта первого термопластического слоя (8), и второй термопластический слой (10) включает в себя второй наполнитель (20), обладающий более высокой теплопроводностью, чем термопласт второго термопластического слоя (10), причем в в обоих термопластических слоях (8, 10) соответствующее содержание первого (18) или второго (20) наполнителя отличается от содержания того же наполнителя (18, 20) в соответственно другом термопластическом слое (10, 8).
2. Солнечный модуль по п.1, отличающийся тем, что в обоих термопластических слоях (8, 10) содержание по меньшей мере первого (18) и второго (20) наполнителя отличается от содержания того же наполнителя (8, 10) в другом термопластическом слое (10, 8).
3. Солнечный модуль по п.1, отличающийся тем, что только первый термопластический слой (8) включает в себя первый наполнитель (18), обладающий отражательной способностью, которая является более высокой, чем отражательная способность термопласта первого термопластического слоя (8), и/или что только второй термопластический слой (10) включает в себя второй наполнитель (20), обладающий более высокой теплопроводностью, чем термопласт второго термопластического слоя (10).
4. Солнечный модуль по п.1, отличающийся тем, что второй наполнитель (20) дополнительно повышает сопротивление пробою термопласта.
5. Солнечный модуль по п.1, отличающийся тем, что второй наполнитель (20) дополнительно имеет более низкий коэффициент теплового расширения, чем термопласт.
6. Солнечный модуль по п.1, отличающийся тем, что второй наполнитель (20) выполнен плоскостным или волокнистым.
7. Солнечный модуль по п.1, отличающийся тем, что второй наполнитель (20) выбран из группы, включающей в себя слюду, предпочтительно железную слюду, волластонит, нитрид бора, стеклянные волокна или их смеси.
2
8. Солнечный модуль по п.1, отличающийся тем, что первый наполнитель (18) включает в себя диоксид титана (TiO).
9. Солнечный модуль по п.1, отличающийся тем, что на противоположной солнечному элементу (2) стороне второго термопластического слоя (10) размещен дополнительный слой (12), обладающий меньшей отражательной способностью, чем поверхность передней крышки (4).
10. Солнечный модуль по п.9, отличающийся тем, что дополнительный слой (12) представляет собой третий термопластический слой, который по меньшей мере с двумя другими термопластическими слоями образует соэкструзионный элемент (6').
11. Солнечный модуль по п.1, отличающийся тем, что солнечный элемент (2) размещен в заливочном материале (14), причем заливочный материал (14) соединен с первым термопластическим слоем (8) и вторым термопластическим слоем (10).
12. Солнечный модуль по п.11, отличающийся тем, что заливочный материал представляет собой промотор (14) адгезии между первым термопластическим слоем (8), вторым термопластическим слоем (10) и солнечным элементом (2), причем промотор (14) адгезии представляет собой сополимер из мономерных звеньев олефина, предпочтительно этилена, акрилата, предпочтительно алкилакрилата, и ангидрида малеиновой кислоты.
13. Солнечный модуль по п.1, отличающийся тем, что термопласты первого термопластического слоя (8), второго термопластического слоя (10) и, при известных условиях, третьего термопластического слоя (12) выбраны из группы, включающей в себя полиамиды, сложные полиэфиры или смеси полиамида и полиолефина.
14. Солнечный модуль по п.13, отличающийся тем, что по меньшей мере один термопласт выбран из группы, включающей в себя полиамид-11, полиамид-12, полиамид-1010 или их смеси, или смеси с полиолефином.
15. Солнечный модуль по п.1, отличающийся тем, что содержание первого наполнителя (18), в расчете на первый термопластический слой (8), составляет между 5% по весу и 30% по весу.
16. Солнечный модуль по п.1, отличающийся тем, что содержание второго наполнителя (20), в расчете на второй термопластический слой (10), составляет между 5% по весу и 70% по весу.
17. Соэкструзионный элемент (6'), включающий в себя первый термопластический слой (8) с наполнителем (18), обладающий отражательной способностью, которая является более высокой, чем отражательная способность термопласта первого термопластического слоя (8), и второй термопластический слой (10), который включает в себя второй наполнитель (20), обладающий более высокой теплопроводностью, чем термопласт второго термопластического слоя (10), причем в в обоих термопластических слоях (8, 10) соответствующее содержание первого (18) или второго (20) наполнителя отличается от содержания того же наполнителя (18, 20) в соответственно другом термопластическом слое (10, 8), и при этом термопласты выбраны из группы, включающей в себя полиамиды, сложные полиэфиры, или смеси полиамидов и полиолефинов.
18. Соэкструзионный элемент по п.17, отличающийся тем, что предусмотрен третий термопластический слой (12), который размещен на втором термопластическом слое (10).
19. Соэкструзионный элемент по п.18, отличающийся тем, что третий термопластический слой (12) также является соэкструзионным и дополнительно окрашенным, и/или имеет матирующее средство и/или УФ-стабилизатор.
20. Соэкструзионный элемент по п.17, отличающийся тем, что первый наполнитель (18) включает в себя диоксид титана.
21. Соэкструзионный элемент по п.17, отличающийся тем, что наполнители (18, 20) выполнены плоскостными или волокнистыми.
22. Соэкструзионный элемент по п.17, отличающийся тем, что второй наполнитель (20) выбран из группы, включающей в себя мусковит, волластонит, нитрид бора, железную слюдку, стеклянные волокна, внедренные в полиолефин, или их смеси.
23. Соэкструзионный элемент по п.17, отличающийся тем, что на первом термопластическом слое (8) размещен промотор адгезии.
24. Соэкструзионный элемент по п.23, отличающийся тем, что промотор адгезии представляет собой сополимер из мономерных звеньеволефина, предпочтительно этилена, акрилата, предпочтительно алкилакрилата, и ангидрида малеиновой кислоты.
25. Фасадный элемент, включающий в себя солнечный модуль по одному из пп. 1-16.